(57)【要約】      （修正有）【課題】剥離特性及び光沢特性を改良するための、広範囲の色及び印刷媒体と共に使用するために適した、顔料で着色したナノワックス粒子又は染料で着色したワックス粒子を含有する水性インクジェット印刷インク。【解決手段】（ａ）乾燥着色剤を少なくとも１種類のワックスとともに溶融し、混合して着色剤濃縮物を作製し、この着色剤濃縮物が、少なくとも２５重量％の着色剤を含有することと、（ｂ）着色剤濃縮物を粉砕し、粉砕した着色剤濃縮物を作製することと、（ｃ）粉砕した着色剤濃縮物と水とを合わせ、分散させ、ワックスシェルに囲まれた着色剤コアを含む複数の着色剤ワックス粒子を含む着色剤ワックス分散物を作製し、水性インク組成物を作製することと、水性インク組成物を濾過することと、を含む、プロセス。【選択図】なし【特許請求の範囲】
【請求項１】
水性インク組成物を調製するためのプロセスであって、
（１）着色剤濃縮物を調製することと；
（２）（ａ）乾燥着色剤を少なくとも１種類のワックスとともに溶融し、混合して着色剤濃縮物を作製し、この着色剤濃縮物が、少なくとも２５重量％の着色剤を含有することと；（ｂ）工程（ａ）の着色剤濃縮物を粉砕し、粉砕した着色剤濃縮物を作製することと；（ｃ）（ｂ）の粉砕した着色剤濃縮物と水とを合わせ、分散させ、ワックスシェルに囲まれた着色剤コアを含む複数の着色剤ワックス粒子を含む着色剤ワックス分散物を作製し、着色剤ワックス粒子が、約１５０ナノメートルから約３００ナノメートル未満の粒度分布を示し；
工程（ａ）の溶融し、混合すること、および工程（ｂ）の粉砕することは、含浸メディアミルまたは水平型ミルで行われ、工程（ｃ）の合わせることは、ピストンホモジナイザを用いて行われることによる、着色剤ワックス分散物を調製することと；
（３）着色剤ワックス分散物と、水性インク媒剤および任意要素のインク添加剤とをブレンドし、水性インク組成物を作製することと；水性インク組成物を濾過することとを含む、プロセス。
【請求項２】
着色剤濃縮物が、顔料濃縮物である、請求項１に記載のプロセス。
【請求項３】
着色剤濃縮物が、染料濃縮物である、請求項１に記載のプロセス。
【請求項４】
着色剤濃縮物を調製することが、着色剤および任意要素の相乗剤を溶融ワックスで塗らし、分散させるか、または溶解することを含む、請求項１に記載のプロセス。
【請求項５】
水性インク媒剤は、スルホラン、メチルエチルケトン、イソプロパノール、２−ピロリジノン、グリコール、グリセロール、ジエチレングリコール、エチレングリコールおよびこれらの混合物からなる群から選択される共溶媒を含む、請求項１に記載のプロセス。
【請求項６】
水性インク媒剤は、２種類以上のグリコール型共溶媒から選択される共溶媒を含む、請求項１に記載のプロセス。
【請求項７】
着色剤ワックス分散物は、顔料で着色したワックス分散物中の顔料およびワックスの合計重量を基準として、少なくとも２５重量％の顔料を含有するミクロン未満の顔料で着色した水性ワックス分散物である、請求項１に記載のプロセス。
【請求項８】
ワックスは、ポリオレフィン、カルナバワックス、米ろう、カンデリラろう、木ろう、ホホバ油、みつろう、モンタンワックス、オゾケライト、セレシン、パラフィンワックス、微結晶性ワックス、Ｆｉｓｃｈｅｒ−Ｔｒｏｐｓｃｈワックス、ステアリン酸ステアリル、ベヘン酸ベヘニル、ステアリン酸ブチル、オレイン酸プロピル、グリセリドモノステアレート、グリセリドジステアレート、ペンタエリスリトールテトラベヘネート、ジエチレングリコールモノステアレート、ジプロピレングリコールジステアレート、ジグリセリルジステアレート、トリグリセリルテトラステアレート、ソルビタンモノステアレート、ポリエチレンワックス、エステルワックス、アミドワックス、脂肪酸、脂肪族アルコール、脂肪族アミド、およびこれらの組み合わせからなる群から選択される、請求項１に記載のプロセス。
【請求項９】
着色剤が、Ｚ平均粒径が約２００ナノメートルの顔料で着色したワックス粒子を含む、請求項１に記載のプロセス。
【請求項１０】
水性インク組成物は、約２０℃〜約４０℃の温度範囲での粘度が約１．２〜約１２センチポイズである、請求項１に記載のプロセス。
【発明の詳細な説明】
【技術分野】
【０００１】
本明細書には、剥離特性および光沢特性を改良するための、広範囲の色および印刷媒体と共に使用するために適した、顔料で着色したナノワックス粒子または染料で着色したワックス粒子を含有する水性インクジェット印刷インクを調製するためのプロセスが開示されている。
【背景技術】
【０００２】
インクジェット印刷技術は、多くは、転写固定ベルトまたは転写固定ドラムにインクを吐出した後、印刷媒体（例えば、紙）に加圧状態でインクを転写することを含む。これは、多くは、転写型または転写固定型のインクジェット印刷と呼ばれる。インクジェット印刷技術は、多くは、印刷媒体にインクを直接吐出することを含み、例えば、紙への直接的な印刷に関する。
【０００３】
転写型または直接型のインクジェット印刷技術のために配合されたインクは、「平均」粒子または液滴の粒径Ｄ５０が約１５０ナノメートル未満であり、分散剤と、潤滑剤、溶媒およびバインダーを含む他の成分とを用いて安定化された粒子または液滴を分散させた染料または顔料の水性分散物を含んでいてもよい。「平均」粒子または液滴は、典型的には、Ｄ５０としてあらわされるか、または、粒度分布の５０パーセントの体積平均粒径値として定義され、この分布の粒子の５０％が、Ｄ５０粒径値より大きく、この分布の粒子の他の５０％が、Ｄ５０値より小さい。粒径を推察するための光散乱技術を使用する方法（例えば、動的光散乱）によって、平均粒径を測定することができる。粒子の直径は、透過型電子顕微鏡または動的光散乱測定によって作られる粒子の画像から誘導されるような不連続層の個々の液滴の長さを指す。
【０００４】
顔料は、典型的には水より重く、分散剤によって安定化されなければ、凝集し、沈降する傾向がある。
【０００５】
転写固定印刷技術のためのインクの設計に関連する課題としては、転写固定ベルトまたは転写固定ドラムへのインクの望ましい付着および剥離を達成することが挙げられる。望ましい付着性能および剥離性能を達成するために、非粘着性印刷プレート（すなわち、「ブランケット」）、インクを吐出する前の転写固定ベルトまたは転写固定ドラムに配置された糊層（すなわち、「スキン」）およびグリセロールの塗布を利用してもよい。
【０００６】
紙に直接印刷する技術のためのインクの設計に関連する課題としては、コーティング紙、非コーティング紙、またはプラスチック（親水性または疎水性であってもよい）を含む異なる印刷媒体に対する印刷に関連する課題が挙げられる。
【０００７】
インクは、多くは、複数のノズルを含む印刷ヘッドによって吐出される。ノズルの詰まりを防ぐために、顔料は、許容範囲の粒径、典型的には、約１３０ナノメートル未満のＤ５０、１ナノメートル程度の小さな標準偏差を達成する粉砕が必要である。長いインク貯蔵寿命が望ましく、この場合、インクは、長時間にわたって安定なレオロジー特性を有し、安定なままである。顔料は、水よりも密度が大きい。顔料を用いて製造されたインクは、沈降および凝集を防ぐために分散剤の使用に頼っている。
【発明の概要】
【課題を解決するための手段】
【０００８】
本明細書には、水性インク組成物を調製するためのプロセスであって、（１）着色剤濃縮物を調製することと；（２）（ａ）乾燥着色剤を少なくとも１種類のワックスとともに溶融し、混合して着色剤濃縮物を作製し、この着色剤濃縮物が、少なくとも２５重量％の着色剤を含有することと；（ｂ）工程（ａ）の着色剤濃縮物を粉砕し、粉砕した着色剤濃縮物を作製することと；（ｃ）（ｂ）の粉砕した着色剤濃縮物と水とを合わせ、分散させ、ワックスシェルに囲まれた着色剤コアを含む複数の着色剤ワックス粒子を含む着色剤ワックス分散物を作製し、着色剤ワックス粒子が、約１５０ナノメートルから約３００ナノメートル未満の粒度分布を示し；工程（ａ）の溶融し、混合すること、および工程（ｂ）の粉砕することは、含浸メディアミルまたは水平型ミルで行われ、工程（ｃ）の合わせることは、ピストンホモジナイザを用いて行われることによる、着色剤ワックス分散物を調製することと；（３）着色剤ワックス分散物と、水性インク媒剤および任意要素のインク添加剤とをブレンドし、水性インク組成物を作製することと；水性インク組成物を濾過することとを含む、プロセスが記載される。
【図面の簡単な説明】
【０００９】
【図１】図１は、本開示の顔料で着色したワックス分散物の透過型電子顕微鏡画像である。
【図２】図２は、本開示の顔料で着色したワックス分散物の透過型電子顕微鏡画像である。
【図３】図３は、本開示の水性インク組成物の剪断粘度（ｙ軸）対剪断速度（ｘ軸）を示すレオロジープロットである。
【図４】図４は、本開示の水性インク組成物の剪断粘度（ｙ軸）対剪断速度（ｘ軸）を示すレオロジープロットである。
【図５】図５は、本開示の水性インク組成物の剪断粘度（ｙ軸）対剪断速度（ｘ軸）を示すレオロジープロットである。
【図６】図６は、写真用紙基材に印刷した本開示の水性インク組成物で印刷した印刷ドットの画像である。
【図７】図７は、Ｘｅｒｏｘ（登録商標）Ｄｉｇｉｔａｌ  Ｃｏｌｏｒ  Ｅｌｉｔｅ  Ｇｌｏｓｓ（登録商標）紙基材に印刷した本開示の水性インク組成物で印刷した印刷ドットの画像である。
【図８】図８は、Ｘｅｒｏｘ（登録商標）４２００紙基材に印刷した本開示の水性インク組成物で印刷した印刷ドットの画像である。
【図９】図９は、写真用紙基材に印刷した本開示の水性インク組成物で印刷した印刷線の画像である。
【図１０】図１０は、Ｘｅｒｏｘ（登録商標）Ｄｉｇｉｔａｌ  Ｃｏｌｏｒ  Ｅｌｉｔｅ  Ｇｌｏｓｓ（登録商標）紙基材に印刷した本開示の水性インク組成物で印刷した印刷線の画像である。
【図１１】図１１は、Ｘｅｒｏｘ（登録商標）４２００紙基材に印刷した本開示の水性インク組成物で印刷した印刷線の画像である。
【図１２】図１２は、写真用紙基材に印刷した本開示の水性インク組成物で印刷した円形を示す印刷ドットの画像である。
【図１３】図１３は、Ｘｅｒｏｘ（登録商標）Ｄｉｇｉｔａｌ  Ｃｏｌｏｒ  Ｅｌｉｔｅ  Ｇｌｏｓｓ（登録商標）紙基材に印刷した本開示の水性インク組成物で印刷した円形を示す印刷ドットの画像である。
【図１４】図１４は、Ｘｅｒｏｘ（登録商標）４２００紙基材に印刷した本開示の水性インク組成物で印刷した円形を示す印刷ドットの画像である。
【発明を実施するための形態】
【００１０】
顔料で着色したワックスまたは染料で着色したワックス粒子を含有する水性インクジェットインク組成物を調製するためのプロセスを含む方法および装置が記載される。本明細書の水性インクは、種々の印刷技術に適しており、いくつかの実施形態において、本発明の水性インクは、特に、サーマルドロップオンデマンド式またはピエゾ型ドロップオンデマンド式のインクジェット印刷技術に適している。水性インク組成物を調製するためのプロセスは、（１）着色剤濃縮物を調製することと；（２）（ａ）乾燥着色剤を少なくとも１種類のワックスとともに溶融し、混合して着色剤濃縮物を作製し、この着色剤濃縮物が、少なくとも２５重量％の着色剤を含有することと；（ｂ）工程（ａ）の着色剤濃縮物を粉砕し、粉砕した着色剤濃縮物を作製することと；（ｃ）（ｂ）の粉砕した着色剤濃縮物と水とを合わせ、分散させ、ワックスシェルに囲まれた着色剤コアを含む複数の着色剤ワックス粒子を含む着色剤ワックス分散物を作製し、着色剤ワックス粒子が、約１５０ナノメートルから約３００ナノメートル未満の粒度分布を示し；工程（ａ）の溶融し、混合すること、および工程（ｂ）の粉砕することは、含浸メディアミルまたは水平型ミルで行われ、工程（ｃ）の合わせることは、ピストンホモジナイザを用いて行われる、着色剤ワックス分散物を調製することと；（３）着色剤ワックス分散物と、水性インク媒剤および任意要素のインク添加剤とをブレンドし、水性インク組成物を作製することと；水性インク組成物を濾過することとを含む。工程（３）のブレンドは、共溶媒とのブレンドをさらに含んでいてもよい。いくつかの実施形態において、工程（ａ）の溶融し、混合すること、および工程（ｂ）の粉砕することは、含浸メディアミルで行われ、工程（ｃ）の合わせることは、ピストンホモジナイザを用いて行われる。
【００１１】
ワックスは、典型的には、良好な剥離特性を有する。本実施形態において、着色剤は、ワックスに封入されている。特定の実施形態において、ワックスに包まれた顔料が提供される。他の実施形態において、ワックスに包まれた染料が提供される。着色剤は、顔料であっても、または染料であっても、ワックスに封入される。ワックスに包まれた着色剤、いくつかの実施形態において、ワックスに包まれた顔料またはワックスに包まれた染料を用いて調製された本発明の水性インク組成物は、本発明のワックスに包まれた着色剤を含まない従来の同様のインクと比べ、印刷媒体に対する転写性が向上し、いくつかの実施形態において、完全な転写性を示す。ワックスは、通常は、顔料または水よりも軽い。本発明のプロセスは、「覆われていない」顔料（すなわち、ワックスに封入されていない顔料）よりも沈降しにくいワックスに包まれた顔料を使用するこの現象を利用する。本発明のワックスに包まれた顔料も、ワックスに封入されていない顔料よりも凝集の低下を示す。
【００１２】
水性インク組成物を調製するためのプロセスは、着色剤濃縮物を調製することと；ナノメートルサイズの着色剤ワックスの安定な分散物を調製することと；インクをブレンドすることと；濾過することとを含む。いくつかの実施形態において、着色剤濃縮物は、顔料濃縮物または染料濃縮物であり、ナノメートルサイズの着色剤ワックスの安定な分散物は、顔料で着色したワックス分散物または染料ワックス分散物である。従って、本発明のプロセスは、顔料で着色したワックスまたは染料で着色したワックス粒子を含有する中間体を調製することを含む。水性インクプロセスは、３つの主なプロセスを含む。
プロセス１。着色剤濃縮物、いくつかの実施形態において、顔料濃縮物または染料濃縮物を、いくつかの実施形態において、含浸メディアミルを用いて調製する。
プロセス２。ピストンホモジナイザを用い、顔料で着色したワックス分散物または染料ワックス分散物を調製する。
プロセス３。インクジェットによるブレンドおよび濾過を用い、水性インクジェットインク組成物を調製する。
【００１３】
いくつかの実施形態において、着色剤濃縮物を調製することは、着色剤をワックス基剤に分散し、粉砕し、安定化することを含む。
【００１４】
いくつかの実施形態において、着色剤濃縮物を調製することは、着色剤および任意要素の相乗剤を溶融ワックスで濡らし、分散し、または溶解することを含む。
【００１５】
顔料を、Ｚ−平均またはＤ５０が直径で約１３０ナノメートルになるように粉砕してもよい。
【００１６】
顔料で着色したワックス粒子の粒径は、任意の多くの適切な動的光散乱装置、例えば、Ｍａｌｖｅｒｎ  Ｚｅｔａｓｉｚｅｒを用いて測定することができる。例えば、時間経過に伴うＺ−平均粒径を監視し、高温（例えば、約１２０℃）に維持しながら顔料粒子の安定性を評価することができる。顔料で着色したワックス粒子は、平均粒径が、約８０〜約３００ナノメートル、または約１００〜約２５０ナノメートル、または約１７０〜約２３０ナノメートルである。特定の実施形態において、顔料で着色したワックス粒子は、約１５０ナノメートル〜約２３０ナノメートル未満、または約１５０ナノメートル〜約２００ナノメートル未満の粒度分布を示す。いくつかの実施形態において、顔料で着色したワックス粒子は、Ｚ平均粒径が約２００ナノメートルである。平均粒径は、例えば、Ｎａｎｏｔｒａｃ（商標）２５２（Ｍｉｃｒｏｔｒａｃ、モンゴメリービル、ＰＡ、ＵＳＡ）粒径分析機を用い、任意の適切な様式または望ましい様式で測定することができる。
【００１７】
本発明の水性インク組成物を調製するためのプロセスは、着色剤ワックス分散物、いくつかの実施形態において、顔料で着色したワックス分散物または染料ワックス分散物を調製することを含む。いくつかの実施形態において、水性インク組成物は、Ｄ５０が約１４０ナノメートル〜約２２０ナノメートルのワックスに包まれた着色剤の分散物、いくつかの実施形態において、顔料または染料の分散物を含む。
【００１８】
いくつかの実施形態において、顔料で着色したワックス分散物は、ワックスシェルに包まれた顔料コアを含む複数の顔料で着色したワックス粒子を含むミクロン未満の水性顔料で着色したワックス分散物であり、顔料で着色したワックス粒子は、１５０ナノメートル〜３００ナノメートル未満の粒度分布を示す。
【００１９】
顔料で着色したワックス分散物は、（ａ）乾燥顔料を少なくとも１種類のワックスとともに溶融し、混合して着色剤濃縮物を作製し、この顔料濃縮物が、少なくとも２５重量％の着色剤を含有することと；（ｂ）工程（ａ）の顔料濃縮物を粉砕し、粉砕した顔料濃縮物を作製することと；（ｃ）（ｂ）の粉砕した顔料濃縮物と水とを合わせ、分散させ、ワックスシェルに囲まれた顔料コアを含む複数の顔料で着色したワックス粒子を含む顔料で着色したワックス分散物を作製し、顔料で着色したワックス粒子が、１５０ナノメートルから約３００ナノメートル未満の粒度分布を示し；工程（ａ）の溶融し、混合すること、および工程（ｂ）の粉砕することは、含浸メディアミルで行われ、工程（ｃ）の合わせることは、ピストンホモジナイザを用いて行われることを含むプロセスによって調製することができる。
【００２０】
顔料で着色したワックス分散物を調製するための本発明のプロセスは、（ａ）乾燥顔料を少なくとも１種類のワックスとともに溶融し、混合して顔料濃縮物を作製し、この顔料濃縮物が、少なくとも２５重量％の着色剤を含有することと；（ｂ）工程（ａ）の顔料濃縮物を粉砕し、粉砕した顔料濃縮物を作製することと；（ｃ）（ｂ）の粉砕した顔料濃縮物と水とを合わせ、分散させ、ワックスシェルに囲まれた顔料コアを含む複数の顔料で着色したワックス粒子を含む顔料で着色したワックス分散物を作製することを含み、顔料で着色したワックス粒子が、約１５０ナノメートルから約３００ナノメートル未満の粒度分布を示し；工程（ａ）の溶融し、混合すること、および工程（ｂ）の粉砕することは、含浸メディアミルで行われ、工程（ｃ）の合わせることは、ピストンホモジナイザを用いて行われる。顔料で着色したワックス粒子は、平均粒径が、約８０〜約３００ナノメートル、または約１００〜約２５０ナノメートル、または約１７０〜約２３０ナノメートルである。特定の実施形態において、顔料で着色したワックス粒子は、約１５０ナノメートル〜約２３０ナノメートル未満、または約１５０ナノメートル〜約２００ナノメートル未満の粒度分布を示す。いくつかの実施形態において、顔料で着色したワックス粒子は、Ｚ平均粒径が約２００ナノメートルである。平均粒径は、例えば、Ｎａｎｏｔｒａｃ（商標）２５２（Ｍｉｃｒｏｔｒａｃ、モンゴメリービル、ＰＡ、ＵＳＡ）粒径分析機を用い、任意の適切な様式または望ましい様式で測定することができる。
【００２１】
顔料分散プロセスは、任意の適切な装置または望ましい装置で行うことができる。いくつかの実施形態において、顔料で着色したワックス分散プロセスは、ジャケット付容器で包まれたミル、いくつかの実施形態において、ジャケット付容器で包まれたバスケットミルまたは含浸メディアミルの設定で行われる。一般的に、ミルは、加熱ジャケットを備える容器、相変化担体および任意要素の分散剤を混合し、相変化担体および任意要素の分散剤および顔料を後で混合して顔料を濡らすための分散ブレード、または顔料を分散させるための研磨媒体（いくつかの実施形態において、セラミック研磨媒体）を含む含浸ミルヘッド（バスケットアセンブリ）を含むだろう。
【００２２】
一実施形態において、溶融し、混合し、濡らし、分散することは、すべて同じ容器で行われ、混合ブレードが、含浸ミルまたはバスケットミルと置き換えられる。別の実施形態において、溶融し、混合し、濡らすことは、異なる容器で行われ、次いで、濡らされた混合物を含浸ミルに移す。
【００２３】
いくつかの実施形態において、工程（ａ）の溶融し、混合すること、および工程（ｂ）の粉砕することは、含浸メディアミルまたは水平型メディアミルで行われる。
【００２４】
いくつかの実施形態において、工程（ｃ）の合わせることは、ピストンホモジナイザを用いて行われる。
【００２５】
濡れた顔料を研磨するための含浸メディアミル、いくつかの実施形態において、Ｈｏｃｋｍｅｙｅｒ含浸メディアミルを用いることを含む本発明のプロセスによって達成される利点は、含浸メディアミルが、顔料を分散し（濡らし）、粉砕する操作に必要な塔がたった１つであることである。従って、単純化されたプロセスが提供される。以前、濡れた顔料の研磨は、供給塔、供給ポンプ、供給塔と粉砕チャンバとの間を、材料を再循環させるための接続管を必要とする水平型メディアミルを用いて行われていた。さらに、工程（ａ）および（ｂ）のために含浸メディアミルを用いる本発明のプロセスは、含浸メディアミルが、粉砕バスケットを支え、インペラを回転させるためのオーバーヘッドドライブを使用するという利点を有する。このプロセスは、大気圧で操作することができ、駆動シャフトのための機械的な密封を必要としない。水平型メディアミルは、１００ｐｓｉまでの加圧下で動き、駆動シャフトのための機械的な密封を必要とする。本発明のプロセスのさらなる利点は、含浸メディアミルにおいて、粉砕が含浸バスケットの中で行われることである。小さな粉砕バスケットは、少量の研磨媒体を必要とし、大きなインペラ速度を達成するための電力が少なくてすむ。
【００２６】
ジャケット付容器内部の高剪断分散ブレードまたはインペラ部品を用い、乾燥顔料を少なくとも１つのワックスで溶融し、混合することができる。インペラの回転速度（ｒｐｍ）、先端速度（フィート／秒）および温度は、任意の適切な速度または温度、または望ましい速度または温度であってもよく、いくつかの実施形態において、１００℃より高い温度で、１２０℃より高い温度で、１００〜約１７０℃、１１０〜１７０℃、または１１０〜１６０℃の温度で、約５００〜約５，５００ｒｐｍ、または５００〜約５，０００ｒｐｍ、または３，０００〜約５，２００ｒｐｍの回転数で、４〜４０フィート／秒または２３フィート／秒〜４０フィート／秒の先端速度であってもよい。
【００２７】
任意の適切な温度または望ましい温度で、乾燥顔料を少なくとも１つのワックスで溶融し、混合することができる。いくつかの実施形態において、工程（ａ）の溶融し、混合することは、約９０〜約１８０℃、または約９０〜約１７０℃、または約１００〜約１４５℃、または約１２０〜約１４０℃の温度で行われる。
【００２８】
任意の適切な時間または望ましい時間で、乾燥顔料を少なくとも１つのワックスで溶融し、混合することができる。いくつかの実施形態において、工程（ａ）の溶融し、混合することは、約０．１〜約１０時間、または約４〜約１０時間、または約５〜約８時間、または約６〜約７時間行われる。具体的な実施形態において、工程（ａ）の溶融し、混合することは、約１〜約４時間行われる。
【００２９】
工程（ａ）の混合することは、任意の適切なプロセスまたは望ましいプロセスで行うことができる。いくつかの実施形態において、工程（ａ）の混合することは、毎分約５００回転〜約５，５００回転、毎分約１，５００回転〜約４，０００回転、または毎分約２，０００回転〜約３，０００回転に設定した分散ブレードを用いて行われる。
【００３０】
工程（ｂ）の粉砕することは、任意の適切なプロセスまたは望ましいプロセスで行うことができる。いくつかの実施形態において、工程（ｂ）の粉砕することは、研磨工程を含む。粉砕する工程（ｂ）のために含浸ミルまたはバスケットミルを使用してもよい。バスケットミルは、側面および底部に適切な開口部（例えば、０．１ミリメートルの開口部）を有するふるいを含んでいてもよく、研磨媒体（例えば、セラミック研磨媒体、いくつかの実施形態において、直径が０．３ミリメートルの球状ジルコニア研磨媒体）で満たされていてもよい。バスケットミルは、溶融混合した顔料およびワックス粒子をミルに引き込むためのオージェを使用してもよい。ロータおよび研磨媒体によって発生する遠心力は、スラリーをふるいの側面および底部を通って外に押し出す。粉砕は、望ましい粒度分布が達成されるまで、任意の適切な時間または望ましい時間、いくつかの実施形態において、数時間行うことができる。
【００３１】
本発明のプロセスに任意の適切なミルまたは望ましいミルを選択することができる。いくつかの実施形態において、ミルは、米国特許第７，５５９，４９３号に記載されるようなものであってもよい。いくつかの実施形態において、本発明のプロセスは、Ｈｏｃｋｍｅｙｅｒ  Ｅｑｕｉｐｍｅｎｔ  Ｃｏｒｐｏｒａｔｉｏｎから入手可能なミクロミルであるＨｏｃｋｍｅｙｅｒ  ＨＣＰＮ  Ｄｉｓｐｅｒｍｉｌｌ（登録商標）を用いて行うことができる。これは、材料（例えば、顔料）の粒径を小さくするための研磨媒体を利用する垂直型バスケットミルを含む含浸ミルである。
【００３２】
任意の適切な媒体粉砕材料または望ましい媒体粉砕材料、例えば、ビーズまたはショットが、含浸ミルヘッド（バスケットアセンブリ）に含まれていてもよい。いくつかの実施形態において、粉砕工程のためのミルヘッドに、直径が０．３ミリメートルのジルコニア４０ミリリットルが配置される。
【００３３】
いくつかの実施形態において、粉砕する工程（ｂ）は、約９０〜約１７０℃、または約１００〜約１４５℃、または約１２０〜約１４０℃の温度で行われる。
【００３４】
粉砕する工程（ｂ）は、任意の適切な時間または望ましい時間行われてもよく、いくつかの実施形態において、粉砕する工程（ｂ）は、約０．１〜約８時間、または約１〜約８時間、または約２〜約６時間、または約３〜約６時間、または約３〜約４時間、または約２〜約４時間行われる。具体的な実施形態において、工程（ａ）の溶融し、混合することは、約０．１〜約４時間行われる。
【００３５】
工程（ｂ）の粉砕した顔料濃縮物をすぐに使用してもよく、後の使用のために貯蔵してもよい。いくつかの実施形態において、工程（ｂ）の粉砕した顔料濃縮物をアルミニウム皿に取り出す。
【００３６】
合わせる工程（ｃ）は、任意の適切なプロセスまたは望ましいプロセスで行うことができる。いくつかの実施形態において、合わせる工程（ｃ）は、（１）前均質化、次いで、（２）均質化を含む。例えば、いくつかの実施形態において、合わせる工程（ｃ）は、（１）約９０〜約１７０℃の温度、約１００〜約１，０００ｒｐｍ、約３００〜約１，０００ｐｓｉで約０．１〜約１．５時間、前均質化すること；次いで、（２）約９０〜約１７０℃の温度、約１００〜約１，０００ｒｐｍ、約４，０００〜約８，０００ｐｓｉで約０．５〜約５時間均質化することを含む。
【００３７】
このプロセスは、さらに、（ｄ）顔料で着色したワックス分散物を任意の適切な温度または望ましい温度まで冷却することと、（ｅ）顔料で着色したワックス分散物を濾過することと、（ｆ）顔料で着色したワックス分散物を取り出すこととを含んでいてもよい。
【００３８】
冷却する工程（ｄ）は、顔料で着色したワックス分散物を任意の適切な温度または望ましい温度まで冷却することを含んでいてもよく、いくつかの実施形態において、約２０〜約５０℃の温度まで冷却することを含んでいてもよい。
【００３９】
濾過する工程（ｅ）は、任意の適切なプロセスまたは望ましいプロセスによって行われてもよい。いくつかの実施形態において、顔料で着色したワックス分散物を濾過することは、約１００〜約３００マイクロメートルのフィルタ孔を有するフィルタによって濾過することを含む。いくつかの実施形態において、顔料で着色したワックス分散物を、２０〜約５０℃の温度で１５０ミクロンのナイロンフィルタによって濾過してもよい。
【００４０】
顔料で着色したワックス分散物粒子は、粒径が小さなワックス顔料分散物を与える。顔料で着色したワックス粒子の粒径は、任意の数の適切な動的光散乱装置、例えば、Ｍａｌｖｅｒｎ  Ｚｅｔａｓｉｚｅｒを用いて測定することができる。例えば、時間経過に伴うＺ−平均粒径を監視し、高温（例えば、約１２０℃）に維持しながら顔料粒子の安定性を評価することができる。いくつかの実施形態において、本発明の顔料で着色したワックス粒子は、Ｚ平均粒径が、約８０〜約３００ナノメートル、または約１００〜約２５０ナノメートル、または約１２０〜約２３０ナノメートル、または約１７０〜約２３０ナノメートルである。
【００４１】
顔料で着色したワックス分散物は、水性インク組成物中に任意の適切な量または望ましい量で存在していてもよい。いくつかの実施形態において、顔料で着色したワックス分散物は、水性インク組成物中に、水性インク組成物の合計重量を基準として約０〜約７０重量％、または約１０〜約６０重量％、または約２５〜約４５重量％の量で存在する。染料系ワックス分散物を使用する場合、染料系ワックス分散物も、水性インク中に任意の適切な量または望ましい量で存在していてもよい。いくつかの実施形態において、染料で着色したワックス分散物は、水性インク組成物中に、水性インク組成物の合計重量を基準として約０〜約７０重量％、または約１０〜約６０重量％、または約２５〜約４５重量％の量で存在する。
【００４２】
水性インク組成物は、水性液体媒剤を含有する。液体媒剤の合計量は、任意の適切な量または望ましい量で与えられてもよい。いくつかの実施形態において、液体媒剤は、水性インク組成物中に、水性インク組成物の合計重量を基準として、約７５〜約９７重量％、または約８０〜約９５重量％、または約８５〜約９５重量％の量で存在する。
【００４３】
本明細書のインク組成物は、水のみからなっていてもよく、または、水と水溶性または水混和性の有機成分（共溶媒、保水剤などとも呼ばれる（以下、共溶媒））との混合物を含んでいてもよく、共溶媒は、例えば、アルコールおよびアルコール誘導体（脂肪族アルコール、芳香族アルコール、ジアール、グリコールエーテル、ポリグリコールエーテル、長鎖アルコール、一級脂肪族アルコール、二級脂肪族アルコール、１，２−アルコール、１，３−アルコール、１，５−アルコール、エチレングリコールアルキルエーテル、プロピレングリコールアルキルエーテル、メトキシル化グリセロール、エトキシル化グリセロール、ポリエチレングリコールアルキルエーテルのもっと高級な同族体などを含む）であり、具体例としては、エチレングリコール、プロピレングリコール、ジエチレングリコール、グリセリン、ジプロピレングリコール、ポリエチレングリコール、ポリプロピレングリコール、トリメチロールプロパン、１，５−ペンタンジオール、２−メチル−１，３，−プロパンジオール、２−エチル−２−ヒドロキシメチル−１，３−プロパンジオール、３−メトキシブタノール、３−メチル−１，５−ペンタンジオール、１，３−プロパンジオール、１，４−ブタンジオール、２，４−ヘプタンジオールなどが挙げられ、さらに、アミド、エーテル、尿素、置換尿素、例えば、チオ尿素、エチレン尿素、アルキル尿素、アルキルチオ尿素、ジアルキル尿素およびジアルキルチオ尿素、カルボン酸およびこれらの塩、例えば、２−メチルペンタン酸、２−エチル−３−プロピルアクリル酸、２−エチル−ヘキサン酸、３−エトキシプロパン酸など、エステル、有機スルフィド、有機スルホキシド、スルホン（例えば、スルホラン）、カルビトール、ブチルカルビトール、セロソルブ、エーテル、トリプロピレングリコールモノメチルエーテル、エーテル誘導体、ヒドロキシエーテル、アミノアルコール、ケトン、Ｎ−メチルピロリジノン、２−ピロリジノン、シクロヘキシルピロリドン、アミド、スルホキシド、ラクトン、高分子電解質、メチルスルホニルエタノール、イミダゾール、１，３−ジメチル−２−イミダゾリジノン、ベタイン、糖類、例えば、１−デオキシ−Ｄ−ガラクチトール、マンニトール、イノシトールなど、置換および非置換のホルムアミド、置換および非置換のアセトアミドおよび他の水溶性または水混和性の物質、およびこれらの混合物も適している。いくつかの実施形態において、共溶媒は、エチレングリコール、Ｎ−メチルピロリドン、メトキシル化グリセロール、エトキシル化グリセロールおよびこれらの混合物からなる群から選択される。水と水溶性または水混和性の有機液体の混合物が液体媒剤として選択される場合、水と有機物の比率の範囲は、任意の適切な範囲または望ましい範囲であってもよく、いくつかの実施形態において、約１００：０〜約３０：７０、または約９７：３〜約４０：６０、または約９５：５〜約６０：４０であってもよい。液体媒剤の非水成分は、一般的に、沸点が水（１００℃）より高い保水剤または共溶媒として役立つ。インク媒剤の有機成分は、インクの表面張力を変え、インクの粘度を変え、着色剤を溶解または分散し、および／またはインクの乾燥特徴に影響を与えるためにも役立つだろう。
【００４４】
特定の実施形態において、共溶媒は、スルホラン、メチルエチルケトン、イソプロパノール、２−ピロリジノン、グリコール、グリセロール、ジエチレングリコール、エチレングリコール、ポリエチレングリコールおよびこれらの混合物からなる群から選択される。水性インク媒剤は、２種類以上のグリコール型共溶媒から選択される共溶媒を含んでいてもよい。
【００４５】
他の実施形態において、本発明の水性インク組成物は、水と、２種類以上のグリコール型共溶媒から選択される共溶媒と、ワックスシェルに包まれた着色剤コアを含む複数の着色剤ワックス粒子を含むミクロン未満の水性顔料とを含み、着色剤ワックス粒子は、約１５０ナノメートル〜約３００ナノメートル未満の粒度分布を示す。特定の実施形態において、着色剤は、顔料である。具体的な実施形態において、グリコール共溶媒の少なくとも１つは、グリセロールである。具体的な実施形態において、共溶媒は、グリセロールおよび１，３プロパンジオールであり、グリセロールおよび１，３プロパンジオールは、それぞれ６：１〜１：２の比率で存在する。別の具体的な実施形態において、共溶媒は、グリセロールおよび１，３プロパンジオールであり、グリセロールおよび１，３プロパンジオールは、それぞれ２：１〜５：１の比率で存在し、共溶媒の合計量は、インクの合計重量を基準として約３５重量％未満から、インクの合計重量を基準として１０重量％より多い。
【００４６】
液体媒剤の合計量は、任意の適切な量または望ましい量で与えられてもよい。いくつかの実施形態において、液体媒剤は、伸縮性インク組成物中に、伸縮性インク組成物の合計重量を基準として約７５〜約９７重量％、または約８０〜約９５重量％、または約８５〜約９５重量％の量で存在する。
【００４７】
本発明の顔料で着色したワックス分散物は、任意の適切な顔料着色剤または望ましい顔料着色剤を含有していてもよい。着色剤は、顔料または染料であってもよい。具体的な実施形態において、着色剤は、顔料である。具体的な実施形態において、着色剤は、マゼンタ顔料、シアン顔料、イエロー顔料、ブラック顔料およびこれらの混合物およびこれらの組み合わせからなる群から選択される顔料である。顔料で着色したワックス分散物を、相乗剤および分散剤によって安定化してもよい。従って、本発明の着色剤ワックス分散物は、さらに、相乗剤、分散剤、またはこれらの組み合わせを含んでいてもよい。
【００４８】
適切な顔料の例としては、ＰＡＬＩＯＧＥＮ（登録商標）Ｖｉｏｌｅｔ  ５１００（ＢＡＳＦ）；ＰＡＬＩＯＧＥＮ（登録商標）Ｖｉｏｌｅｔ  ５８９０（ＢＡＳＦ）；ＨＥＬＩＯＧＥＮ（登録商標）Ｇｒｅｅｎ  Ｌ８７３０（ＢＡＳＦ）；ＬＩＴＨＯＬ（登録商標）Ｓｃａｒｌｅｔ  Ｄ３７００（ＢＡＳＦ）；ＳＵＮＦＡＳＴ（登録商標）Ｂｌｕｅ  １５：４（Ｓｕｎ  Ｃｈｅｍｉｃａｌ）；Ｈｏｓｔａｐｅｒｍ（登録商標）Ｂｌｕｅ  Ｂ２Ｇ−Ｄ（Ｃｌａｒｉａｎｔ）；Ｈｏｓｔａｐｅｒｍ（登録商標）Ｂｌｕｅ  Ｂ４Ｇ（Ｃｌａｒｉａｎｔ）；ＳＰＥＣＴＲＡ（登録商標）ＰＡＣ  Ｃ  Ｂｌｕｅ  １５：４（Ｓｕｎ  Ｃｈｅｍｉｃａｌ）；Ｐｅｒｍａｎｅｎｔ  Ｒｅｄ  Ｐ−Ｆ７ＲＫ；Ｈｏｓｔａｐｅｒｍ（登録商標）Ｖｉｏｌｅｔ  ＢＬ（Ｃｌａｒｉａｎｔ）；ＬＩＴＨＯＬ（登録商標）Ｓｃａｒｌｅｔ  ４４４０（ＢＡＳＦ）；Ｂｏｎ  Ｒｅｄ  Ｃ（Ｄｏｍｉｎｉｏｎ  Ｃｏｌｏｒ  Ｃｏｍｐａｎｙ）；ＯＲＡＣＥＴ（登録商標）Ｐｉｎｋ  ＲＦ（ＢＡＳＦ）；ＰＡＬＩＯＧＥＮ（登録商標）Ｒｅｄ  ３８７１  Ｋ（ＢＡＳＦ）；ＳＵＮＦＡＳＴ（登録商標）Ｂｌｕｅ  １５：３（Ｓｕｎ  Ｃｈｅｍｉｃａｌ）；ＰＡＬＩＯＧＥＮ（登録商標）Ｒｅｄ  ３３４０（ＢＡＳＦ）；ＳＵＮＦＡＳＴ（登録商標）Ｃａｒｂａｚｏｌｅ  Ｖｉｏｌｅｔ  ２３（Ｓｕｎ  Ｃｈｅｍｉｃａｌ）；ＬＩＴＨＯＬ（登録商標）Ｆａｓｔ  Ｓｃａｒｌｅｔ  Ｌ４３００（ＢＡＳＦ）；ＳＵＮＢＲＩＴＥ（登録商標）Ｙｅｌｌｏｗ  １７（Ｓｕｎ  Ｃｈｅｍｉｃａｌ）；ＨＥＬＩＯＧＥＮ（登録商標）Ｂｌｕｅ  Ｌ６９００、Ｌ７０２０（ＢＡＳＦ）；ＳＵＮＢＲＩＴＥ（登録商標）Ｙｅｌｌｏｗ  ７４（Ｓｕｎ  Ｃｈｅｍｉｃａｌ）；ＳＰＥＣＴＲＡ（登録商標）ＰＡＣ  Ｃ  Ｏｒａｎｇｅ  １６（Ｓｕｎ  Ｃｈｅｍｉｃａｌ）；ＨＥＬＩＯＧＥＮ（登録商標）Ｂｌｕｅ  Ｋ６９０２、Ｋ６９１０（ＢＡＳＦ）；ＳＵＮＦＡＳＴ（登録商標）Ｍａｇｅｎｔａ  １２２（Ｓｕｎ  Ｃｈｅｍｉｃａｌ）；ＨＥＬＩＯＧＥＮ（登録商標）Ｂｌｕｅ  Ｄ６８４０、Ｄ７０８０（ＢＡＳＦ）；Ｓｕｄａｎ  Ｂｌｕｅ  ＯＳ（ＢＡＳＦ）；ＮＥＯＰＥＮ（登録商標）  Ｂｌｕｅ  ＦＦ４０１２（ＢＡＳＦ）；ＰＶ  Ｆａｓｔ  Ｂｌｕｅ  Ｂ２ＧＯ１（Ｃｌａｒｉａｎｔ）；ＩＲＧＡＬＩＴＥ（登録商標）Ｂｌｕｅ  ＧＬＯ（ＢＡＳＦ）；ＰＡＬＩＯＧＥＮ（登録商標）Ｂｌｕｅ  ６４７０（ＢＡＳＦ）；Ｓｕｄａｎ  Ｏｒａｎｇｅ  Ｇ（Ａｌｄｒｉｃｈ）；Ｓｕｄａｎ  Ｏｒａｎｇｅ  ２２０（ＢＡＳＦ）；ＰＡＬＩＯＧＥＮ（登録商標）Ｏｒａｎｇｅ  ３０４０（ＢＡＳＦ）；ＰＡＬＩＯＧＥＮ（登録商標）Ｙｅｌｌｏｗ  １５２、１５６０（ＢＡＳＦ）；ＬＩＴＨＯＬ（登録商標）Ｆａｓｔ  Ｙｅｌｌｏｗ  ０９９１  Ｋ（ＢＡＳＦ）；ＰＡＬＩＯＴＯＬ（登録商標）  Ｙｅｌｌｏｗ  １８４０（ＢＡＳＦ）；ＮＯＶＯＰＥＲＭ（登録商標）Ｙｅｌｌｏｗ  ＦＧＬ（Ｃｌａｒｉａｎｔ）；Ｉｎｋ  Ｊｅｔ  Ｙｅｌｌｏｗ  ４Ｇ  ＶＰ２５３２（Ｃｌａｒｉａｎｔ）；Ｔｏｎｅｒ  Ｙｅｌｌｏｗ  ＨＧ（Ｃｌａｒｉａｎｔ）；Ｌｕｍｏｇｅｎ（登録商標）Ｙｅｌｌｏｗ  Ｄ０７９０（ＢＡＳＦ）；Ｓｕｃｏ−Ｙｅｌｌｏｗ  Ｌ１２５０（ＢＡＳＦ）；Ｓｕｃｏ−Ｙｅｌｌｏｗ  Ｄ１３５５（ＢＡＳＦ）；Ｓｕ��ｏ  Ｆａｓｔ  Ｙｅｌｌｏｗ  Ｄ１３５５、Ｄ１３５１（ＢＡＳＦ）；ＨＯＳＴＡＰＥＲＭ（登録商標）Ｐｉｎｋ  Ｅ  ０２（Ｃｌａｒｉａｎｔ）；Ｈａｎｓａ  Ｂｒｉｌｌｉａｎｔ  Ｙｅｌｌｏｗ  ５ＧＸ０３（Ｃｌａｒｉａｎｔ）；Ｐｅｒｍａｎｅｎｔ  Ｙｅｌｌｏｗ  ＧＲＬ  ０２（Ｃｌａｒｉａｎｔ）；Ｐｅｒｍａｎｅｎｔ  Ｒｕｂｉｎｅ  Ｌ６Ｂ  ０５（Ｃｌａｒｉａｎｔ）；ＦＡＮＡＬ（登録商標）Ｐｉｎｋ  Ｄ４８３０（ＢＡＳＦ）；ＣＩＮＱＵＡＳＩＡ（登録商標）Ｍａｇｅｎｔａ（ＤＵ  ＰＯＮＴ）；ＰＡＬＩＯＧＥＮ（登録商標）Ｂｌａｃｋ  Ｌ００８４（ＢＡＳＦ）；Ｐｉｇｍｅｎｔ  Ｂｌａｃｋ  Ｋ８０１（ＢＡＳＦ）；およびカーボンブラック、例えば、ＲＥＧＡＬ  ３３０（商標）（Ｃａｂｏｔ）、Ｎｉｐｅｘ  １５０（Ｅｖｏｎｉｋ）Ｃａｒｂｏｎ  Ｂｌａｃｋ  ５２５０およびＣａｒｂｏｎ  Ｂｌａｃｋ  ５７５０（Ｃｏｌｕｍｂｉａ  Ｃｈｅｍｉｃａｌ）など、ならびにこれらの混合物が挙げられる。
【００４９】
顔料で着色したワックス分散物は、任意の適切なワックスまたは望ましいワックスを含有していてもよい。ワックスは、望ましい最終製品に従って選択されるだろう。
【００５０】
いくつかの実施形態において、ワックスは、ポリオレフィン、カルナバワックス、米ろう、カンデリラろう、木ろう、ホホバ油、みつろう、モンタンワックス、オゾケライト、セレシン、パラフィンワックス、微結晶性ワックス、Ｆｉｓｃｈｅｒ−Ｔｒｏｐｓｃｈワックス、ステアリン酸ステアリル、ベヘン酸ベヘニル、ステアリン酸ブチル、オレイン酸プロピル、グリセリドモノステアレート、グリセリドジステアレート、ペンタエリスリトールテトラベヘネート、ジエチレングリコールモノステアレート、ジプロピレングリコールジステアレート、ジグリセリルジステアレート、トリグリセリルテトラステアレート、ソルビタンモノステアレート、ポリエチレンワックス、エステルワックス、アミドワックス、脂肪酸、脂肪族アルコール、脂肪族アミド、およびこれらの組み合わせからなる群から選択される。
【００５１】
従って、ワックスシェルに包まれた顔料コアを含む複数の顔料で着色したワックス粒子を含む、ミクロン未満の水性顔料で着色したワックス分散物が提供され、顔料で着色したワックス粒子は、約１５０ナノメートル〜約３００ナノメートル未満の粒度分布を示す。
【００５２】
いくつかの実施形態において、ミクロン未満の水性顔料で着色したワックス分散物は、顔料で着色したワックス分散物中の顔料およびワックスの合計重量を基準として、少なくとも２５重量％の顔料を含有する。
【００５３】
ミクロン未満の水性顔料で着色したワックス分散物は、水に近い粘度を有する低粘度分散物である。いくつかの実施形態において、ミクロン未満の水性顔料で着色したワックス分散物は、粘度が約１．２〜約１２センチポイズである。いくつかの実施形態において、水性インク組成物は、約２０℃〜約４０℃の温度範囲での粘度が約１．２〜約１２センチポイズである。
【００５４】
いくつかの実施形態において、ワックスに包まれた顔料の安定な水性分散物は、Ｄ５０が約１４０ナノメートル〜約２２０ナノメートルであり、いくつかの実施形態において、高圧ピストンホモジナイザを用いて調製される。
【００５５】
いくつかの実施形態において、本明細書に使用するワックスは、融点が約５０℃〜約１００℃であってもよい。特定の実施形態において、ワックスは、異なる分子量を有し、約６０℃未満〜約１００℃の融点を有するポリメチレンワックスまたはポリエチレンワックスであってもよい。分散物の固体含有量は、さまざまであってもよい。いくつかの実施形態において、顔料で着色したワックス分散物は、固体含有量が、顔料分散物の合計重量を基準として、約１５重量％〜約３５重量％の顔料である。
【００５６】
開示するインクは、さらに界面活性剤を含有していてもよい。適切な界面活性剤の例としては、イオン系界面活性剤、アニオン系界面活性剤、カチオン系界面活性剤、非イオン系界面活性剤、両性イオン系界面活性剤など、およびこれらの混合物が挙げられる。適切な界面活性剤の例としては、アルキルポリエチレンオキシド、アルキルフェニルポリエチレンオキシド、ポリエチレンオキシドブロックコポリマー、アセチレン系ポリエチレンオキシド、ポリエチレンオキシド（ジ）エステル、ポリエチレンオキシドアミン、プロトン化ポリエチレンオキシドアミン、プロトン化ポリエチレンオキシドアミド、ジメチコーンコポリオール、置換アミンオキシドなどが挙げられ、具体例としては、一級、二級、三級アミンの塩化合物、例えば、ラウリルアミン、ココナツアミン、ステアリルアミン、ロジンアミンの塩酸塩、酢酸塩；四級アンモニウム塩型化合物、例えば、ラウリルトリメチルアンモニウムクロリド、セチルトリメチルアンモニウムクロリド、ベンジルトリブチルアンモニウムクロリド、ベンザルコニウムクロリドなど；ピリジニウム塩型化合物、例えば、セチルピリジニウムクロリド、セチルピリジニウムブロミドなど；非イオン系界面活性剤、例えば、ポリオキシエチレンアルキルエーテル、ポリオキシエチレンアルキルエステル、アセチレンアルコール、アセチレングリコール；他の界面活性剤、例えば、２−ヘプタデセニル−ヒドロキシエチルイミダゾリン、ジヒドロキシエチルステアリルアミン、ステアリルジメチルベタイン、ラウリルジヒドロキシエチルベタイン；フルオロ界面活性剤など、およびこれらの混合物が挙げられる。非イオン系界面活性剤のさらなる例としては、ポリアクリル酸、メタロース、メチルセルロース、エチルセルロース、プロピルセルロース、ヒドロキシエチルセルロース、カルボキシメチルセルロース、ポリオキシエチレンセチルエーテル、ポリオキシエチレンラウリルエーテル、ポリオキシエチレンオクチルエーテル、ポリオキシエチレンオクチルフェニルエーテル、ポリオキシエチレンオレイルエーテル、ポリオキシエチレンソルビタンモノラウレート、ポリオキシエチレンステアリルエーテル、ポリオキシエチレンノニルフェニルエーテル、ジアルキルフェノキシポリ（エチレンオキシ）エタノール、Ｒｈｏｎｅ−ＰｏｕｌｅｎｃからＩＧＥＰＡＬ  ＣＡ−２１０（商標）、ＩＧＥＰＡＬ  ＣＡ−５２０（商標）、ＩＧＥＰＡＬ  ＣＡ−７２０（商標）、ＩＧＥＰＡＬ  ＣＯ−８９０（商標）、ＩＧＥＰＡＬ  Ｃ０−７２０（商標）、ＩＧＥＰＡＬ  Ｃ０−２９０（商標）、ＩＧＥＰＡＬ  ＣＡ−２１Ｏ（商標）、ＡＮＴＡＲＯＸ  ８９０（商標）、ＡＮＴＡＲＯＸ  ８９７（商標）が挙げられる。適切な非イオン系界面活性剤の他の例としては、ポリエチレンオキシドとポリプロピレンオキシドのブロックコポリマーが挙げられ、ＳＹＮＰＥＲＯＮＩＣ（商標）ＰＥ／Ｆ、例えば、ＳＹＮＰＥＲＯＮＩＣ（商標）ＰＥ／Ｆ  １０８として市販されるものが挙げられる。適切なアニオン系界面活性剤の他の例としては、サルフェートおよびスルホネート、ドデシル硫酸ナトリウム（ＳＤＳ）、ドデシルベンゼンスルホン酸ナトリウム、ドデシルナフタレン硫酸ナトリウム、ジアルキ���ベンゼンアルキルサルフェートおよびスルホネート、酸、例えば、Ｓｉｇｍａ−Ａｌｄｒｉｃｈから入手可能なアビエチン酸、第一工業製薬株式会社から入手可能なＮＥＯＧＥＮ  Ｒ（商標）、ＮＥＯＧＥＮ  ＳＣ（商標）、これらの組み合わせなどが挙げられる。適切なアニオン系界面活性剤の他の例としては、Ｄｏｗ  Ｃｈｅｍｉｃａｌ  Ｃｏｍｐａｎｙ製のアルキルジフェニルオキシドジスルホネートＤＯＷＦＡＸ（商標）２Ａ１、および／またはＴａｙｃａ  Ｃｏｒｐｏｒａｔｉｏｎ（日本）製の分枝鎖ナトリウムドデシルベンゼンスルホネートＴＡＹＣＡ  ＰＯＷＥＲ  ＢＮ２０６０が挙げられる。通常は正に帯電している適切なカチオン系界面活性剤の他の例としては、アルキルベンジルジメチルアンモニウムクロリド、ジアルキルベンゼンアルキルアンモニウムクロリド、ラウリルトリメチルアンモニウムクロリド、アルキルベンジルメチルアンモニウムクロリド、アルキルベンジルジメチルアンモニウムブロミド、ベンザルコニウムクロリド、セチルピリジニウムブロミド、Ｃ１２，Ｃ１５，Ｃ１７トリメチルアンモニウムブロミド、四級化したポリオキシエチルアルキルアミンのハロゲン化物塩、ドデシルベンジルトリエチルアンモニウムクロリド、ＭＩＲＡＰＯＬ（商標）およびＡＬＫＡＱＵＡＴ（商標）（Ａｌｋａｒｉｌ  Ｃｈｅｍｉｃａｌ  Ｃｏｍｐａｎｙから入手可能）、Ｋａｏ  Ｃｈｅｍｉｃａｌから入手可能なＳＡＮＩＺＯＬ（商標）（ベンザルコニウムクロリド）など、およびこれらの混合物が挙げられる。任意の２種類以上の界面活性剤を使用してもよい。
【００５７】
任意要素の界面活性剤は、任意の望ましい量または効果的な量で存在していてもよく、いくつかの実施形態では、界面活性剤は、インク組成物の合計重量を基準として約０．０１〜約５重量％の量で存在する。ある場合には、界面活性剤を分散剤と呼ぶことを注記しておくべきである。
【００５８】
インク組成物は、さらに添加剤を含んでいてもよい。インク組成物に含まれてもよい任意要素の添加剤としては、殺生物剤、抗真菌剤、ｐＨ制御剤、例えば、酸または塩基、リン酸塩、カルボン酸塩、亜硫酸塩、アミン塩、バッファー溶液など、捕捉剤、例えば、ＥＤＴＡ（エチレンジアミン四酢酸）、粘度調整剤、レベリング剤など、およびこれらの混合物が挙げられる。
【００５９】
顔料で着色したワックス粒子または染料で着色したワックス粒子を含む本発明の水性インク組成物は、顔料で着色したワックス粒子または染料で着色したワックス粒子を含まない従来の水性インク組成物よりも向上した剥離特性を有する。顔料および染料がワックスに包まれているため、ワックスに包まれた顔料を用いて製造されたインクは、「スキン」を生じるか、または生じずに、紙に完全に転写される可能性が高い。顔料がワックスに包まれるため、凝集はほとんど起こらないだろう。それに加え、ワックスに包まれた顔料は、顔料（ワックスに包まれていない顔料または顔料単独）よりも軽く、従って、沈降しにくいと思われる。
【００６０】
本発明の水性ワックスを含有するインクを用いて作られた印刷物は、改良された光沢特徴を有し、広範囲の色自由度を示し、ワックスに包まれた顔料またはワックスに包まれた染料を用いて配合していないインクよりも長い貯蔵寿命を有する。顔料で着色したワックス粒子分散物を含有する本発明の水性インク組成物は、転写固定インクジェットプリンタで使用される場合、顕著に改良された「剥離」効率を有し、広範囲の印刷媒体に適したインクジェットインクを与える。
【００６１】
いくつかの実施形態において、シアン、マゼンタ、イエロー、ブラックまたは他の特注の顔料で着色した顔料または染料を含有するワックス分散物を含む本発明の水性インク組成物が提供される。
【００６２】
いくつかの実施形態において、インク組成物は、低粘度組成物である。「低粘度」という用語は、粘度が少なくとも１，０００センチポイズ（ｃＰ）である傾向を有する従来の高粘度インク（例えば、スクリーン印刷用インク）との比較で用いられる。具体的な実施形態において、本明細書に開示するインクは、約３０℃の温度での粘度が約１００ｃＰ以下、約５０ｃＰ以下、または約２０ｃＰ以下、または約２〜約３０ｃＰであるが、粘度は、これらの範囲から外れていてもよい。インクジェット印刷用途に使用される場合、インク組成物は、一般的に、前記インクジェット印刷プロセスで使用するために適した粘度を有する。例えば、サーマルインクジェット印刷用途について、室温（すなわち、約２５℃）で、インクの粘度は、少なくとも約１センチポイズ、約１０センチポイズ以下、約７センチポイズ以下、または約５センチポイズ以下であるが、粘度は、これらの範囲からなる群から外れていてもよい。圧電式インクジェット印刷では、吐出温度で、インク粘度は、少なくとも約２センチポイズ、少なくとも約３センチポイズ、約２０センチポイズ以下、約１５センチポイズ以下、または約１０センチポイズ以下であるが、粘度は、これらの範囲から外れていてもよい。吐出温度は、約２０〜２５℃程度の低温であってもよく、約７０℃程度、約５０℃程度、または約４０℃程度の高温であってもよいが、吐出温度は、これらの範囲から外れていてもよい。
【００６３】
特定の実施形態において、本発明のインク組成物は、約３０〜約５０℃の吐出温度での粘度が約２〜約２０センチポイズである。
【００６４】
本発明のインク組成物は、間接的な印刷用途に適した濡れ特性および剥離特性を与える選択された表面張力特徴を有する。いくつかの実施形態において、インク組成物は、圧電式インクジェット印刷ヘッドで使用するために適した表面張力、粘度および粒径を与えるように選択される。
【００６５】
いくつかの実施形態において、本発明のインク組成物は、表面張力が、約１５〜約５０ダイン／センチメートル、または約１８〜約３８ダイン／センチメートル、または約２０〜約３５ダイン／センチメートルであるが、表面張力は、これらの範囲から外れていてもよい。
【００６６】
インク組成物は、任意の適切なプロセスによって、例えば、成分を単純に混合することによって調製することができる。あるプロセスは、すべてのインク成分を一緒に混合し、混合物を濾過してインクを得ることを伴う。インクは、成分を混合し、所望な場合に加熱し、濾過し、次いで、混合物に任意の望ましいさらなる添加物を加え、均質な混合物が得られるまで（いくつかの実施形態において、約５〜約１０分）、中程度に攪拌しつつ、室温で混合することによってインクを調製することができる。または、インク調製プロセス中に任意要素のインク添加剤を他のインク成分と混合してもよく、この混合は、任意の望ましい手順に従って、例えば、すべての成分を混合し、所望な場合に加熱し、濾過することによって行われる。
【００６７】
具体的な実施形態において、インクは、以下のように調製される。（１）（ａ）乾燥顔料を少なくとも１種類のワックスとともに溶融し、混合して顔料濃縮物を作製し、この顔料濃縮物が、少なくとも２５重量％の顔料を含有することと；（ｂ）工程（ａ）の顔料濃縮物を粉砕し、粉砕した顔料濃縮物を作製することと；（ｃ）（ｂ）の粉砕した顔料濃縮物と水とを合わせ、分散させ、ワックスシェルに囲まれた顔料で着色したコアを含む複数の顔料で着色したワックス粒子を含む顔料で着色したワックス分散物を作製し、顔料で着色したワックス粒子が、約１５０ナノメートルから約３００ナノメートル未満の粒度分布を示すことによる、顔料で着色したワックス分散物の調製；（２）顔料で着色したワックス分散物と水性インク媒剤との混合；（４）場合により、混合物の濾過；（５）他の要素、例えば、さらなる水、共溶媒および任意要素の添加剤の添加；および（６）場合により、組成物の濾過。
【００６８】
本明細書には、本明細書に開示するインク組成物を画像状のパターンで基材に塗布することを含むプロセスも開示される。
【００６９】
インク組成物を、インク組成物をインクジェット印刷装置に組み込み、インク液滴を画像状のパターンになるように基材に放出することを含むプロセスに使用することができる。具体的な実施形態において、印刷装置は、ノズル内のインクが画像状のパターンになるように選択的に加熱され、それによって、インク液滴が画像状のパターンになるように放出されるサーマルインクジェットプロセスを使用する。別の実施形態において、印刷装置は、音響ビームによってインク液滴を画像状のパターンになるように放出する音響インクジェットプロセスを使用する。さらに別の実施形態において、印刷装置は、圧電式インクジェットプロセスを利用し、圧電式振動要素の振幅によって、インク液滴を画像状のパターンになるように放出する。任意の適切な基材を使用してもよい。
【００７０】
いくつかの実施形態において、本発明のプロセスは、本明細書に開示したように調製したインクをインクジェット印刷装置に組み込むことと、インク液滴を画像状のパターンになるように中間転写体に放出することと、画像を加熱し、溶媒を部分的または完全に除去することと、画像状のパターンのインクを中間転写体から最終的な記録基材へと転写することとを含む。具体的な実施形態において、中間転写体を、最終的な記録シートの温度より高く、印刷装置内のインクの温度より低い温度まで加熱する。ある具体的な実施形態において、印刷装置は、圧電式振動要素の振幅によって、インク液滴を画像状のパターンになるように放出する圧電式印刷プロセスを利用する。
【００７１】
具体的な実施形態において、本発明の水性インク組成物を用いる水性インクジェット印刷プロセスは、水性インク組成物をインクジェット印刷装置に組み込み、水性インク組成物が、水と、共溶媒と、ワックスシェルに包まれた着色剤コアを含む複数の着色剤ワックス粒子を含むミクロン未満の水性着色剤ワックス分散物とを含み、着色剤ワックス粒子は、約１５０ナノメートル〜約３００ナノメートル未満の粒度分布を示すことと；インク液滴を画像状のパターンになるように中間転写体に放出することと；場合により、画像を加熱して溶媒を部分的または完全に除去することと；画像状のパターンのインクを中間転写体から最終的な記録基材へと転写すること、または、インク液滴を画像状のパターンになるように最終的な画像受け入れ基材に直接放出することとを含む。特定の実施形態において、着色剤は、顔料である。別の具体的な実施形態において、グリコール共溶媒の少なくとも１つは、グリセロールである。さらに別の具体的な実施形態において、共溶媒は、グリセロールおよび１，３プロパンジオールであり、グリセロールおよび１，３プロパンジオールは、それぞれ、６：１〜１：２の比率で存在する。
【００７２】
普通紙、例えば、ＸＥＲＯＸ（登録商標）４０２４紙、ＸＥＲＯＸ（登録商標）Ｉｍａｇｅ  Ｓｅｒｉｅｓ紙、Ｃｏｕｒｔｌａｎｄ  ４０２４  ＤＰ紙、罫線付ノート紙、ボンド紙、シリカでコーティングされた紙、例えば、Ｓｈａｒｐ  Ｃｏｍｐａｎｙシリカコーティング紙、ＪｕＪｏ紙、ＨＡＭＭＥＲＭＩＬＬ  ＬＡＳＥＲＰＲＩＮＴ（登録商標）紙など、透明材料、布地、繊維製品、プラスチック、ポリマー膜、無機基板（例えば、金属および木材）などの任意の適切な基材または記録シートを最終的な記録シートとして使用することができる。
【００７３】
以下の実施例は、本開示のさまざまな種類をさらに定義するために提示されている。これらの実施例は、単なる実例であることを意図しており、本開示の範囲を限定することは意図していない。さらに、部および割合（％）は、特に指示のない限り、重量基準である。
【００７４】
図１は、Ｃｙｔｅｃｈ（登録商標）ＦＮＰ−８０ワックス（４８．７５重量％）を用いて調製された顔料で着色したワックス分散物の透過型電子顕微鏡画像である。図２は、Ｃｌａｒｉａｎｔ（登録商標）Ｃｙａｎ  ＢＧ１０顔料（２５重量％）を用いて調製された顔料で着色したワックス分散物の透過型電子顕微鏡画像である。ワックス領域は、約２００ナノメートルであり、それぞれの領域の中に小さな顔料凝集物を含む。
【００７５】
（実施例１）
２重量％のシアン顔料を含む水性シアンインク。表１の要素を表１に示す量で混合し、シアン顔料で着色したワックス分散物を含有する水性シアンインクを与えた。
【表１】
2015206037.tif 000002
【００７６】
ＰＥＩ−１は、米国特許第７，９７３，１８６号に記載されるポリエチレンイミン分散剤であり、いくつかの実施形態において、以下の式を有する。
【化１】
2015206037.tif 000003
【００７７】
Ｓｕｎｆｌｏ（登録商標）ＳＦＤ−Ｂ１２４は、Ｓｕｎ  Ｃｈｅｍｉｃａｌから入手可能な誘導体化されたスルホン酸化銅フタロシアニンである。
【００７８】
Ｃｙｔｅｃｈ（登録商標）ＦＮＰ−００８０は、Ｃｙｔｅｃ（登録商標）から入手可能なパラフィンワックスである。
【００７９】
実施例１の水性インクのレオロジープロットを図３、図４および図５に示す。実施例１のインクを、２重量％のＣｌａｒｉａｎｔ（登録商標）Ｃｙａｎ  ＢＧ１０顔料および３．９重量％Ｃｙｔｅｃｈ（登録商標）ＦＮＰ−８０ワックスと共に配合した。異なる印刷ヘッドを用いることによって効果的に吐出するために、もっと高い粘度または低い粘度を有するようにインクを配合してもよい。
【００８０】
（実施例２）
２重量％のマゼンタ顔料を含有する水性マゼンタインク。表２の要素を表２に示す量で混合し、マゼンタ顔料で着色したワックス分散物を含有する水性マゼンタインクを与えた。
【表２】
2015206037.tif 000004
【００８１】
Ｄｉｍａｔｉｘ（登録商標）プリンタを用い、実施例１のインクを用いて試験印刷物を調製した。
【００８２】
このインクを、以下の試験の鍵となるパラメータを有するＤｉｍａｔｉｘ（登録商標）プリンタを用い、Ｘｅｒｏｘ（登録商標）Ｄｉｇｉｔａｌ  Ｃｏｌｏｒ  Ｅｌｉｔｅ  Ｇｌｏｓｓ（登録商標）紙、Ｅｐｓｏｎ（登録商標）Ｐｒｅｍｉｕｍ  Ｐｈｏｔｏ紙およびＸｅｒｏｘ（登録商標）４２００紙基材を含む異なる基材に印刷した。
【００８３】
試験の鍵となるパラメータ：液滴の質量：６．５ｎｇ；滴下速度：８ｍ／ｓ；周波数：５ＫＨｚ；電圧：１９〜２４Ｖ。Ｄｉｇｉｔａｌ  Ｃｏｌｏｒ  Ｅｌｉｔｅ  Ｇｌｏｓｓ紙基材および４２００紙基材に印刷した後、６０℃の乾燥器で２分乾燥させた。
【００８４】
印刷し、広げた後の印刷ドットの直径を表３に示す。これらの直径は、ＰＩＡＳ  ＩＩを用いて測定し、さらに、印刷物に対して直接、光学顕微鏡（非接触）によって測定した。ＰＩＡＳ−ＩＩは、個人用画像分析システムであり、約３．２ｍｍ×２．４ｍｍの視野を有するデジタルルーペおよび約５μｍ／ピクセルの高解像度光学モジュールを使用し、ドットの大きさおよび線の幅を測定した。
【表３】
2015206037.tif 000005
【００８５】
図６は、写真用紙基材に印刷した本開示の水性インク組成物を用いて印刷した印刷ドットの画像である。
【００８６】
図７は、Ｘｅｒｏｘ（登録商標）Ｄｉｇｉｔａｌ  Ｃｏｌｏｒ  Ｅｌｉｔｅ  Ｇｌｏｓｓ（登録商標）紙基材に印刷した本開示の水性インク組成物を用いて印刷した印刷ドットの画像である。
【００８７】
図８は、Ｘｅｒｏｘ（登録商標）４２００紙基材に印刷した本開示の水性インク組成物を用いて印刷した印刷ドットの画像である。
【００８８】
表４は、紙基材の上に線状に印刷した実施例１のインクにおいて、ミクロン単位での線の幅を示す。
【表４】
2015206037.tif 000006
【００８９】
図９は、写真用紙基材に印刷した実施例１の水性インク組成物を用いて印刷した印刷線の画像である。
【００９０】
図１０は、Ｘｅｒｏｘ（登録商標）Ｄｉｇｉｔａｌ  Ｃｏｌｏｒ  Ｅｌｉｔｅ  Ｇｌｏｓｓ（登録商標）紙基材に印刷した実施例１の水性インク組成物を用いて印刷した印刷線の画像である。
【００９１】
図１１は、Ｘｅｒｏｘ（登録商標）４２００紙基材に印刷した実施例１の水性インク組成物を用いて印刷した印刷線の画像である。
【００９２】
表５は、紙基材の上に実施例１のインクを用いて印刷したドットの光学顕微鏡によるドット真円度を示す。
【００９３】
真円度を、ＳＹＳＭＥＸ（登録商標）ＦＰＩＡ−２１００フロー型ヒストグラム分析機を用いて測定した。
【表５】
2015206037.tif 000007
【００９４】
図１２は、写真用紙基材に印刷した実施例１の水性インク組成物を用いて印刷した真円度を示す印刷ドットの画像である。
【００９５】
図１３は、Ｘｅｒｏｘ（登録商標）Ｄｉｇｉｔａｌ  Ｃｏｌｏｒ  Ｅｌｉｔｅ  Ｇｌｏｓｓ（登録商標）紙基材に印刷した実施例１の水性インク組成物を用いて印刷した真円度を示す印刷ドットの画像である。
【００９６】
図１４は、Ｘｅｒｏｘ（登録商標）４２００紙基材に印刷した実施例１の水性インク組成物を用いて印刷した真円度を示す印刷ドットの画像である。
【００９７】
（実施例３）
２５重量％のＣｌａｒｉａｎｔ（登録商標）Ｃｙａｎ  ＢＧ１０顔料を含有するシアン顔料濃縮物の調製
【表６】
2015206037.tif 000008
【００９８】
粉末分散機Ｈｏｃｋｍｅｙｅｒ高剪断分散機のインペラを用い、１０〜１５メートル／秒の先端速度で操作し、溶融したワックスおよび分散剤で顔料および相乗剤を濡らし、分散させることによって、顔料濃縮物を調製した。顔料で着色した液滴の平均粒径が所望のレベル（直径で約２００ナノメートル未満）になったら、内容物をＨｏｃｋｍｅｙｅｒ  Ｍｏｄｅｌ  ＨＣＰＮ  １／１６含浸メディアミルを用いて粉砕した。０．３ミリメートルのジルコニア研磨媒体を満たした０．２ミリメートルの粉砕バスケットを、顔料スラリーを粉砕するために使用した。１１０℃で操作したＭａｌｖｅｒｎ  Ｚｅｔａｓｉｚｅｒ粒径分析機によって測定したときに、顔料で着色したもののＺ平均が直径で約１３０ナノメートル、ＰＤＩ（多分散指数）が約０．２になるまで粉砕したら、粉砕工程が終了したと考えた。室温で、生成物は、ワックスに分散した微細顔料を含有する安定な固体である。この生成物からペレットを作製し、使用準備ができるまで無期限に保存することができる。
【００９９】
（実施例４）
ピストンホモジナイザを用い、顔料で着色したワックス分散物の調製
【表７】
2015206037.tif 000009
【０１００】
実施例３のシアン顔料を約１２０℃で、水中で溶融した。溶融した濃縮物を、ピストンホモジナイザに接続した４リットルのステンレスのジャケット付の攪拌した反応器を用いて分散させ、界面活性剤を用い、安定化された顔料で着色したワックス粒子を作製した。このプロセスは、１２０℃、加圧下、界面活性剤を含有する水中、実施例３の顔料濃縮物を溶融することを含んでいた。次いで、溶融した顔料濃縮物を含有するスラリーを、約６，０００ｐｓｉの圧力で操作するインラインピストンホモジナイザによって再循環させた。溶融した顔料濃縮物は、ホモジナイザの内側にあるセラミックピストンを通るとき、顕著な剪断力を受け、Ｄ５０が約１５０〜約２５０ナノメートルの粒子に分散させた。再循環させ、内容物をホモジナイザに所定回数通過させた後、内容物を冷却し、液体として容器に取り出した。処理工程は、以下の通りであった。
【０１０１】
２リットルプラスチック瓶中、Ｔａｙｃａ  Ｐｏｗｅｒ界面活性剤を脱イオン水に溶解させ、溶解するまでスパチュラを用いて攪拌した。
【０１０２】
顔料濃縮物および界面活性剤の溶液を、反応器０１−０８、Ｇａｕｌｉｎ  １５−ＭＲを用い、１２０℃、５００ｒｐｍ、８００ｐｓｉで２０分かけて前均質化しておいた。
【０１０３】
前均質化した顔料濃縮物および界面活性剤の溶液を、次いで、反応器０１−０８、Ｇａｕｌｉｎ  １５−ＭＲを用い、１２０℃、５００ｒｐｍ、６，０００ｐｓｉで４５分かけて均質化した。
【０１０４】
次いで、顔料で着色したワックス分散物を冷却し、約５０℃で取り出し、１００ミクロンのナイロンフィルタによって濾過した。
【０１０５】
生成物は、約２０重量％の顔料で着色したワックス粒子を含有し、平均粒径Ｄ５０が約１５０ナノメートル〜約２２０ナノメートルである、顔料で着色したワックスの安定で均質な水性分散物であった。
【０１０６】
（実施例５）
２重量％のＣｌａｒｉａｎｔ（登録商標）Ｃｙａｎ  ＢＧ１０顔料を含有する水性シアンインクジェットインクの調製。水性インクジェットインクのブレンドおよび濾過。最終プロセスは、顔料で着色したワックス分散物を含むインク要素をブレンドし、濾過することを含む。
【表８】
2015206037.tif 000010
【０１０７】
水性インク要素を、磁気スターラーを設置したガラスビーカー内で合わせた。本発明の水性インク組成物を大スケールで製造するために、衛生的なステンレス攪拌塔を使用することができる。表８に示す原材料を混合容器内で秤量した。原材料は、顔料で着色したワックス分散物、潤滑剤、粘度調整剤、殺菌剤および他の任意要素の添加剤を含んでいてもよい。インク成分を加えた後、均質な混合物になるまで内容物をブレンドした。次いで、生成物を１つ以上のフィルタ膜によって濾過した。この膜は、印刷ヘッドの種類に依存して選択される。例えば、特定の用途のために、水性インク組成物を０．７ミクロンのフィルタ膜によって濾過する。これにより、濾過した水性インクは、使用可能な状態となる。
【図１】
2015206037.tif 000011
【図２】
2015206037.tif 000012
【図３】
2015206037.tif 000013
【図４】
2015206037.tif 000014
【図５】
2015206037.tif 000015
【図６】
2015206037.tif 000016
【図７】
2015206037.tif 000017
【図８】
2015206037.tif 000018
【図９】
2015206037.tif 000019
【図１０】
2015206037.tif 000020
【図１１】
2015206037.tif 000021
【図１２】
2015206037.tif 000022
【図１３】
2015206037.tif 000023
【図１４】
2015206037.tif 000024